(57)【要約】【課題】本発明は、高容量の電池用焼結体を提供することを主目的とする。【解決手段】本発明は、固体電解質材料としてのナシコン型のリン酸化合物と、活物質材料としてのＢｉ金属またはＢｉ化合物とを有することを特徴とする電池用焼結体を提供することにより、上記課題を解決する。【選択図】図１０
2014049198.tif 000002
【特許請求の範囲】
【請求項１】
固体電解質材料としてのナシコン型のリン酸化合物と、
活物質材料としてのＢｉ金属またはＢｉ化合物と
を有することを特徴とする、電池用焼結体。
【請求項２】
前記固体電解質材料は、下記一般式（１）で表されることを特徴とする請求項１に記載の電池用焼結体。
Ｌｉ１＋ｘＭ１ｘＭ２２−ｘ（ＰＯ４）３      （１）
（上記式（１）中、Ｍ１は、Ａｌ、Ｙ、ＧａおよびＩｎからなる群から選択される少なくとも１種、Ｍ２は、Ｔｉ、ＧｅおよびＺｒからなる群から選択される少なくとも１種、ならびにｘは０≦ｘ≦２である。）
【請求項３】
前記固体電解質材料は、下記一般式（２）で表されることを特徴とする請求項２に記載の電池用焼結体。
Ｌｉ１＋ｘＡｌｘＧｅ２−ｘ（ＰＯ４）３      （２）
（上記式（２）中、０≦ｘ≦２である。）
【請求項４】
前記活物質材料が前記Ｂｉ金属であり、前記固体電解質材料と前記活物質材料との界面には、Ｘ線回折法により分析したときに、前記固体電解質材料の成分および前記活物質材料の成分以外の成分が検出されないことを特徴とする請求項１から請求項３までのいずれかに記載の電池用焼結体。
【請求項５】
前記活物質材料としての前記Ｂｉ化合物は、Ｂｉ酸化物であることを特徴とする請求項１から請求項３までのいずれかに記載の電池用焼結体。
【請求項６】
前記Ｂｉ酸化物は、Ｂｉ２Ｏ３およびＢｉ１２ＧｅＯ２０であることを特徴とする請求項５に記載の電池用焼結体。
【請求項７】
請求項１から請求項６までのいずれかに記載の電池用焼結体を有することを特徴とする全固体リチウム電池。
【請求項８】
固体電解質材料としての非晶質リン酸化合物およびナシコン型のリン酸化合物のいずれか一方と、活物質材料としてのＢｉ金属とを含む中間体を準備する中間体準備工程と、
不活性雰囲気下、前記非晶質リン酸化合物または前記ナシコン型のリン酸化合物の焼結開始温度以上の温度で、前記中間体を焼成する焼成工程と
を有することを特徴とする、電池用焼結体の製造方法。
【請求項９】
固体電解質材料としての非晶質リン酸化合物およびナシコン型のリン酸化合物のいずれか一方と、活物質前駆体としてのＢｉ金属とを含む中間体を準備する中間体準備工程と、
酸化性雰囲気下、前記非晶質リン酸化合物または前記ナシコン型のリン酸化合物の焼結開始温度以上の温度で、前記中間体を焼成し、活物質材料としてのＢｉ酸化物を生成する焼成工程と
を有することを特徴とする、電池用焼結体の製造方法。
【請求項１０】
前記固体電解質材料としての前記非晶質リン酸化合物は、下記一般式（２）で表される化合物であり、前記中間体の焼成温度は、前記非晶質リン酸化合物の結晶化温度以上であることを特徴とする請求項８または請求項９に記載の電池用焼結体の製造方法。
Ｌｉ１＋ｘＡｌｘＧｅ２−ｘ（ＰＯ４）３      （２）
（上記式（２）中、０≦ｘ≦２である。）
【請求項１１】
前記Ｂｉ酸化物は、Ｂｉ２Ｏ３およびＢｉ１２ＧｅＯ２０であることを特徴とする請求項９または請求項１０に記載の電池用焼結体の製造方法。
【発明の詳細な説明】
【技術分野】
【０００１】
本発明は、全固体リチウム電池に用いられる電池用焼結体に関する。
【背景技術】
【０００２】
近年におけるパソコン、ビデオカメラおよび携帯電話等の情報関連機器や通信機器等の急速な普及に伴い、その電源として利用される電池の開発が重要視されている。また、自動車産業界等においても、電気自動車用またはハイブリッド自動車用の高出力かつ高容量の電池の開発が進められている。現在、種々の電池の中でも、エネルギー密度が高いという観点から、リチウムイオン電池が注目を浴びている。
【０００３】
現在市販されているリチウムイオン電池は、可燃性の有機溶媒を含む電解液が使用されているため、短絡時の温度上昇を抑える安全装置の取り付けや短絡防止のための構造・材料面での改善が必要となる。これに対し、電解液を固体電解質層に変えて、電池を全固体化した全固体リチウム電池は、電池内に可燃性の有機溶媒を用いないので、安全装置の簡素化が図れ、製造コストや生産性に優れると考えられている。
【０００４】
全固体リチウム電池は、通常、正極活物質を含有する正極活物質層と、負極活物質を含有する負極活物質層と、正極活物質層および負極活物質層の間に形成された固体電解質層とを有する。全固体リチウム電池には電池用焼結体を利用する技術が知られており、例えば、固体電解質および活物質を焼成してこれらの界面を接合させる電池用焼結体の製造方法が提案されている（例えば特許文献１および特許文献２参照）。
【先行技術文献】
【特許文献】
【０００５】
【特許文献１】特開２００７−５２７９号公報
【特許文献２】国際公開第２０１２／０４３５６６号パンフレット
【特許文献３】特開２００６−２７７９９７号公報
【発明の概要】
【発明が解決しようとする課題】
【０００６】
ところで、リチウム電池には上述のように高容量であることが要求される。高容量化のためには、Ｌｉイオンの吸蔵・放出に直接関与する活物質材料の容量を向上させることが効果的である。リチウム電池において、正極活物質としてはＬｉＣｏＯ２、負極活物質としては炭素が主流であるが、近年ではこれらの活物質と比較して理論容量が大きい活物質材料が提案されており、その利用が検討されている。
例えば、特許文献１に記載されているようなオリビン型のリン酸化合物や、特許文献２に記載されているようなＮｉを含むスピネル型の酸化物および遷移金属酸化物は、理論容量が比較的大きいことから容量の向上が期待されるが、高容量化には改善の余地がある。
【０００７】
本発明者は容量の向上が期待できる活物質材料としてＢｉに着目した。しかしながら、電池用焼結体において活物質材料としてＢｉを利用することについては検討されていないのが実情である。
なお、特許文献３には、正極活物質としてＢｉ２Ｏ３を用いるリチウム電池が開示されているが、この技術は電池用焼結体に関するものではない。
【０００８】
本発明は上記実情に鑑みてなされたものであり、高容量の電池用焼結体およびその製造方法を提供することを主目的とする。
【課題を解決するための手段】
【０００９】
上記目的を達成するために、本発明は、固体電解質材料としてのナシコン型のリン酸化合物と、活物質材料としてのＢｉ金属またはＢｉ化合物とを有することを特徴とする、電池用焼結体を提供する。
【００１０】
本発明によれば、Ｂｉ金属およびＢｉ化合物は従来の一般的な負極活物質や正極活物質に対して体積理論容量が大きいことから、活物質材料としてＢｉ金属またはＢｉ化合物を用いることにより、電池用焼結体の容量を向上させることができる。
【００１１】
上記発明においては、上記固体電解質材料は、下記一般式（１）で表される化合物であることが好ましい。
Ｌｉ１＋ｘＭ１ｘＭ２２−ｘ（ＰＯ４）３      （１）
（上記式（１）中、Ｍ１は、Ａｌ、Ｙ、ＧａおよびＩｎからなる群から選択される少なくとも１種、Ｍ２は、Ｔｉ、ＧｅおよびＺｒからなる群から選択される少なくとも１種、ならびにｘは０≦ｘ≦２である。）
【００１２】
上記の場合、上記固体電解質材料は、下記一般式（２）で表される化合物であることがより好ましい。ナシコン型のリン酸化合物の中でも下記式（２）で表される化合物はイオン伝導性が高いからである。
Ｌｉ１＋ｘＡｌｘＧｅ２−ｘ（ＰＯ４）３      （２）
（上記式（２）中、０≦ｘ≦２である。）
【００１３】
また本発明においては、上記活物質材料が上記Ｂｉ金属である場合、上記固体電解質材料と上記活物質材料との界面には、Ｘ線回折法により分析したときに、上記固体電解質材料の成分および上記活物質材料の成分以外の成分が検出されないことが好ましい。上記界面に異相が存在しないため、イオンが良好に移動することができ、焼結に伴う充放電特性の低下を抑制することができる。
【００１４】
さらに本発明においては、上記活物質材料としての上記Ｂｉ化合物は、Ｂｉ酸化物であることが好ましい。この場合、非晶質またはナシコン型のリン酸化合物およびＢｉ金属を大気雰囲気等の酸化性雰囲気で焼成させることによって、非晶質またはナシコン型のリン酸化合物を焼結させるとともに、Ｂｉ酸化物を生成させることができ、さらに非晶質またはナシコン型のリン酸化合物およびＢｉ酸化物の界面を接合させることができる。その結果、放電特性の良好な電池用焼結体とすることができる。
【００１５】
上記の場合、上記Ｂｉ酸化物は、Ｂｉ２Ｏ３およびＢｉ１２ＧｅＯ２０であることが好ましい。これらのＢｉ酸化物は体積理論容量が大きいからである。
【００１６】
本発明は、上述の電池用焼結体を有することを特徴とする全固体リチウム電池を提供する。
【００１７】
本発明の全固体リチウム電池は、上述の電池用焼結体を有することから、高容量化を実現することができる。
【００１８】
本発明は、固体電解質材料としての非晶質リン酸化合物およびナシコン型のリン酸化合物のいずれか一方と、活物質材料としてのＢｉ金属とを含む中間体を準備する中間体準備工程と、不活性雰囲気下、上記非晶質リン酸化合物または上記ナシコン型のリン酸化合物の焼結開始温度以上の温度で、上記中間体を焼成する焼成工程とを有することを特徴とする、電池用焼結体の製造方法を提供する。
【００１９】
本発明によれば、Ｂｉ金属は従来の一般的な負極活物質や正極活物質に対して体積理論容量が大きいことから、活物質材料としてＢｉ金属を用いることにより、高容量の電池用焼結体を得ることができる。また本発明によれば、非晶質またはナシコン型のリン酸化合物とＢｉ金属とを所定の条件で焼成することにより、固体電解質材料および活物質材料の界面での異相の発生を抑制することができ、焼結に伴う充放電特性の低下を改善することができる。
【００２０】
本発明は、固体電解質材料としての非晶質リン酸化合物およびナシコン型のリン酸化合物のいずれか一方と、活物質前駆体としてのＢｉ金属とを含む中間体を準備する中間体準備工程と、酸化性雰囲気下、上記非晶質リン酸化合物または上記ナシコン型のリン酸化合物の焼結開始温度以上の温度で、上記中間体を焼成し、活物質材料としてのＢｉ酸化物を生成する焼成工程とを有することを特徴とする、電池用焼結体の製造方法を提供する。
【００２１】
本発明によれば、Ｂｉ酸化物は従来の一般的な負極活物質や正極活物質に対して体積理論容量が大きいことから、活物質材料としてＢｉ酸化物を用いることにより、高容量の電池用焼結体を得ることができる。また本発明によれば、非晶質またはナシコン型のリン酸化合物とＢｉ金属とを所定の条件で焼成することにより、非晶質またはナシコン型のリン酸化合物を焼結させるとともに、活物質材料としてＢｉ酸化物を生成させることができ、さらには固体電解質材料および活物質材料の界面を接合させることができる。したがって、放電特性の良好な電池用焼結体を得ることができる。
【００２２】
上記発明においては、上記固体電解質材料としての上記非晶質リン酸化合物が、下記一般式（２）で表される化合物である場合、上記中間体の焼成温度は、上記非晶質リン酸化合物の結晶化温度以上であることが好ましい。イオン伝導性を向上させることができるからである。
Ｌｉ１＋ｘＡｌｘＧｅ２−ｘ（ＰＯ４）３      （２）
（上記式（２）中、０≦ｘ≦２である。）
【００２３】
上記の場合、上記Ｂｉ酸化物は、Ｂｉ２Ｏ３およびＢｉ１２ＧｅＯ２０であることが好ましい。これらのＢｉ酸化物は体積理論容量が大きいからである。
【発明の効果】
【００２４】
本発明においては、高容量の電池用焼結体を提供できるという効果を奏する。
【図面の簡単な説明】
【００２５】
【図１】本発明の電池用焼結体の一例を示す概略断面図である。
【図２】本発明の電池用焼結体の他の例を示す概略断面図である。
【図３】本発明の全固体リチウム電池の一例を示す概略断面図である。
【図４】本発明の電池用焼結体の製造方法の一例を示す工程図である。
【図５】本発明の電池用焼結体の製造方法の他の例を示す工程図である。
【図６】本発明の電池用焼結体の製造方法の他の例を示す工程図である。
【図７】本発明の電池用焼結体の製造方法の他の例を示す工程図である。
【図８】実施例１−１〜１−３および比較例１で用いたガラス状のＬｉ１．５Ａｌ０．５Ｇｅ１．５（ＰＯ４）３とＢｉ金属との混合物のＤＴＡ曲線である。
【図９】実施例１−１および１−３で得られた電池用焼結体のＸＲＤパターンである。
【図１０】実施例１−１で得られた電池用焼結体を用いた評価用電池のサイクリックボルタモグラムである。
【図１１】実施例２で用いたガラス状のＬｉ１．５Ａｌ０．５Ｇｅ１．５（ＰＯ４）３とＢｉ金属との混合物のＤＴＡ曲線である。
【図１２】実施例２で得られた電池用焼結体のＸＲＤパターンである。
【図１３】実施例２で得られた電池用焼結体を用いた評価用電池の放電特性を示すグラフである。
【図１４】比較例２−２で得られた電池用焼結体を用いた評価用電池の充放電特性を示すグラフである。
【図１５】比較例２−３で得られた電池用焼結体を用いた評価用電池の充放電特性を示すグラフである。
【発明を実施するための形態】
【００２６】
以下、本発明の電池用焼結体、全固体リチウム電池および電池用焼結体の製造方法について詳細に説明する。
【００２７】
Ａ．電池用焼結体
本発明の電池用焼結体は、固体電解質材料としてのナシコン型のリン酸化合物と、活物質材料としてのＢｉ金属またはＢｉ化合物とを有することを特徴とするものである。
以下、本発明の電池用焼結体が活物質材料としてＢｉ金属を有する場合（第１実施態様）とＢｉ化合物を有する場合（第２実施態様）とに分けて説明する。
【００２８】
１．第１実施態様
本実施態様の電池用焼結体は、固体電解質材料としてのナシコン型のリン酸化合物と、活物質材料としてのＢｉ金属とを有することを特徴とするものである。
【００２９】
本実施態様における活物質材料として用いられるＢｉ金属は、従来の一般的な負極活物質（炭素等）や正極活物質（ＬｉＣｏＯ２等）に対して体積理論容量が大きい。例えば体積容量密度において、Ｂｉ金属は一般的な負極活物質である炭素に比べて大きいという利点がある。したがって、活物質材料としてＢｉ金属を用いることにより、電池用焼結体の容量を向上させることができる。
【００３０】
図１は、本実施態様の電池用焼結体の一例を概念的に表す断面図である。図１において、電池用焼結体である積層体５は、固体電解質材料１を含む固体電解質層２と、活物質材料３を含む活物質層４とを有する。
図２は、本実施態様の電池用焼結体の他の例を概念的に表す断面図である。図２において、電池用焼結体である活物質層６は、固体電解質材料１および活物質材料３を含み、固体電解質材料１および活物質材料３は混合された状態である。
【００３１】
本実施態様によれば、ナシコン型のリン酸化合物とＢｉ金属とを組み合わせて用いることにより、ナシコン型のリン酸化合物とＢｉ金属との界面に異相を有しない電池用焼結体とすることができる。
ここで、電池用焼結体を製造する焼結過程において固体電解質材料や活物質材料が反応し、固体電解質材料と活物質材料との界面に異相が生じる場合がある。この場合、イオンの移動が妨げられ、電池用焼結体の充放電特性が低下するという問題が起こる。特に、焼成温度が高い場合には異相の発生はより顕著となるため、この問題は深刻さを増す。
これに対し、本実施態様においては、上記界面に異相が存在しないため、イオンは良好に移動することができ、焼結に伴う充放電特性の低下を抑制することができる。
【００３２】
なお、「異相」とは、固体電解質材料および活物質材料とは異なる結晶構造を有する化合物をいう。具体的には、固体電解質材料の分解物、活物質材料の分解物、固体電解質材料および活物質材料の反応生成物等を挙げることができる。
【００３３】
また、異相の有無は、Ｘ線回折（ＸＲＤ）分析により判断することができる。すなわち、固体電解質材料と活物質材料との界面に異相を有さないとは、固体電解質材料と活物質材料との界面には、ＸＲＤ法により分析したときに、固体電解質材料の成分および活物質材料の成分以外の成分が検出されないと言い換えることができる。
異相の有無は、具体的には、電池用焼結体に対してＸＲＤ測定を行い、得られたピークの同定を行うことにより判断する。Ｘ線回折法は、既存の各種Ｘ線回折法と同様のものを用いることができる。例えば、ＣｕＫα線を用いる方法等を挙げることができる。また、ＸＲＤ測定には、例えば、リガク製ＲＩＮＴ  ＵｌｔｉｍａIIIを用いることができる。
【００３４】
以下、本実施態様の電池用焼結体の各構成について説明する。
【００３５】
（１）活物質材料
本実施態様における活物質材料は、Ｂｉ金属である。
【００３６】
焼結前の活物質材料の形状は、例えば粉状であり、その平均粒径は、０．１μｍ〜１８０μｍの範囲内であることが好ましい。上記平均粒径が大きすぎると、均一な電池用焼結体を得ることが困難になる可能性があり、上記平均粒径が小さすぎると、活物質材料の作製が困難になる可能性があるからである。なお、上記平均粒径は、粒度分布計により測定したＤ５０で定義することができる。また、後述する各材料の平均粒径についても、同様に定義することができる。
【００３７】
本実施態様における活物質材料は、正極活物質として用いてもよく負極活物質として用いてもよい。
【００３８】
（２）固体電解質材料
本実施態様における固体電解質材料は、ナシコン型のリン酸化合物である。ここで「ナシコン型」とは、ナシコン型の結晶構造を有するものを意味する。さらに、「ナシコン型の結晶構造を有する」とは、完全な非晶質ではないことをいい、完全な結晶質のみならず、非晶質および結晶質の中間状態をも含むものである。すなわち、ナシコン型のリン酸化合物は、Ｘ線回折法によりピークが確認できる結晶性を有していればよい。
【００３９】
上記固体電解質材料は、ナシコン型のリン酸化合物であれば特に限定されるものではないが、例えば、一般式（１）Ｌｉ１＋ｘＭ１ｘＭ２２−ｘ（ＰＯ４）３（式（１）中、Ｍ１は、Ａｌ、Ｙ、ＧａおよびＩｎからなる群から選択される少なくとも１種、Ｍ２は、Ｔｉ、ＧｅおよびＺｒからなる群から選択される少なくとも１種、ならびにｘは０≦ｘ≦２である。）で表されるナシコン型のリン酸化合物であることが好ましい。
【００４０】
上記Ｍ１の金属は、上記の中でも、Ａｌ、ＹおよびＧａからなる群から選択される少なくとも１種であることが好ましく、Ａｌがより好ましい。また、上記Ｍ２の金属は、上記の中でも、ＧｅおよびＴｉからなる群から選択される少なくとも１種であることが好ましく、Ｇｅがより好ましい。さらには、Ｍ１の金属はＡｌであり、かつ、Ｍ２の金属はＧｅであることが好ましい。すなわち、一般式（２）Ｌｉ１＋ｘＡｌｘＧｅ２−ｘ（ＰＯ４）３（式（２）中、０≦ｘ≦２である。）で表されるナシコン型のリン酸化合物が好ましい。ナシコン型のリン酸化合物の中でも上記式（２）で表される化合物はイオン伝導性が高いからである。
また、上記ｘの範囲は、上記の中でも、０．１≦ｘ≦１．９であることが好ましく、０．３≦ｘ≦０．７であることがより好ましい。特に、固体電解質材料は、上記式においてＬｉ１．５Ａｌ０．５Ｇｅ１．５（ＰＯ４）３であることが好ましい。
【００４１】
焼結前の固体電解質材料の形状は、例えば粉状であり、その平均粒径は、０．１μｍ〜５．０μｍの範囲内であることが好ましく、０．１μｍ〜２．０μｍの範囲内であることがより好ましい。上記平均粒径が大きすぎると、緻密な電池用焼結体を得ることが困難になる可能性があり、上記平均粒径が小さすぎると、固体電解質材料の作製が困難になる可能性があるからである。
【００４２】
（３）電池用焼結体
本実施態様において「電池用焼結体」とは、電池に用いられ、焼結により得られる固体電解質材料および活物質材料を含む物体を意味する。ここで「焼結」とは、固体粉末の集合体を加熱すると、固まって緻密な物体になる現象のことをいう。電池用焼結体は、電池の部材として用いられる焼結体であれば特に限定されるものではない。ここで「焼結体」とは、固体粉末の集合体を加熱することにより、固まった緻密な物体のことをいう。
【００４３】
電池用焼結体の構造の一例としては、上記図１に示したように、固体電解質層２および活物質層４を備える積層体５を挙げることができる。この態様では、通常、固体電解質層が上述の固体電解質材料を含有し、活物質層が上述の活物質材料を含有する。この場合、固体電解質材料と活物質材料との界面は、固体電解質材料を含む固体電解質層と活物質材料を含む活物質層とが接触している共界面である。また、固体電解質層２および活物質層４は、通常、互いに焼結により一体化されている。
【００４４】
積層体の固体電解質層における上記固体電解質材料の含有量は、特に限定されるものではないが、異相の発生を抑制するという観点からは、より多いことが好ましく、具体的には、１体積％以上であることが好ましく、１０体積％以上であることがより好ましい。なお、固体電解質層は、上記固体電解質材料のみからなる層であってもよい。上記固体電解質層の厚さは、特に限定されるものではないが、例えば、１μｍ〜０．１ｍｍの範囲内であることが好ましく、２μｍ〜０．０５ｍｍの範囲内であることがより好ましい。上記固体電解質層の空隙率は、用いられる固体電解質材料の種類によって異なるものであるが、例えば、２０％以下であることが好ましく、１０％以下であることがより好ましい。
【００４５】
一方、積層体の活物質層における上記活物質材料の含有量は、特に限定されるものではないが、例えば５０体積％〜９０体積％の範囲内であることが好ましく、７０体積％〜９０体積％の範囲内であることがより好ましい。なお、活物質層は、上記活物質材料のみからなる層であってもよい。上記活物質層の厚さは、特に限定されるものではないが、例えば、５μｍ〜０．１ｍｍの範囲内であることが好ましく、１０μｍ〜０．０５ｍｍの範囲内であることがより好ましい。上記活物質層の空隙率は、用いられる活物質材料の種類によって異なるものであるが、例えば、１５％以下であることが好ましく、５％〜１０％の範囲内であることがより好ましい。また、上記活物質層は、上述した固体電解質材料をさらに含有していてもよい。
【００４６】
電池用焼結体が積層体である場合、その積層体は、固体電解質層の一方の表面に活物質層を有するものであってもよく、固体電解質層の両面にそれぞれ活物質層（正極活物質層および負極活物質層）を有するものであってもよい。後者の場合、電池用焼結体をそのまま電池の発電要素とすることができる。
【００４７】
電池用焼結体の構造の他の例としては、上記図２に示したように、活物質層６であるものを挙げることができる。この態様では、通常は、活物質層が、上述の固体電解質材料および活物質材料の両方を含有する。この場合、固体電解質材料と活物質材料との界面は、固体電解質材料と活物質材料とが接触している共界面である。
活物質層における上記活物質材料および上記固体電解質材料の割合は、活物質材料を１００重量部とした場合、固体電解質材料が１０重量部〜１１０重量部の範囲内であることが好ましく、１５重量部〜５０重量部の範囲内であることがより好ましい。固体電解質材料の割合が少なすぎると、活物質層のイオン伝導性が低くなる可能性があり、固体電解質材料の割合が多すぎると、活物質層の容量が低くなる可能性があるからである。なお、活物質層における活物質材料の含有量、活物質層の厚さおよび空隙率等については、上述した内容と同様である。
【００４８】
また、電池用焼結体は、ペレット状であってもよく、シート状であってもよい。電池用焼結体の形状は、既存の各種焼結体と同様の形状を用いることができる。例えば、円柱状、平板状および円筒状等を挙げることができる。
【００４９】
本実施態様の電池用焼結体の製造方法としては、固体電解質材料としてのナシコン型のリン酸化合物と、活物質材料としてのＢｉ金属とを有し、固体電解質材料および活物質材料の界面に異相を有さない電池用焼結体が得られる方法であれば特に限定されるものではない。詳しくは後述の「Ｃ．電池用焼結体の製造方法  １．第３実施態様」に記載するので、ここでの説明は省略する。
【００５０】
２．第２実施態様
本実施態様の電池用焼結体は、固体電解質材料としてのナシコン型のリン酸化合物と、活物質材料としてのＢｉ化合物とを有することを特徴とするものである。
【００５１】
本実施態様における活物質材料として用いられるＢｉ化合物は、従来の一般的な負極活物質や正極活物質に対して体積理論容量が大きい。例えば体積容量密度においては、Ｂｉ化合物は、一般的な負極活物質である炭素等に比べて大きいという利点がある。したがって、活物質材料としてＢｉ化合物を用いることにより、電池用焼結体の容量を向上させることができる。
【００５２】
以下、本実施態様の電池用焼結体における各構成について説明する。
【００５３】
（１）活物質材料
本実施態様における活物質材料は、Ｂｉ化合物である。
【００５４】
活物質材料として用いられるＢｉ化合物は、Ｌｉイオンを吸蔵することができるものであれば特に限定されるものではなく、例えば、Ｂｉ酸化物、Ｂｉ窒化物、Ｂｉ硫化物等が挙げられる。
なお、「Ｂｉ化合物」とは、Ｂｉを含む化合物をいい、Ｂｉの他に、ナシコン型のリン酸化合物を構成する金属元素を含んでいてもよい。また、「Ｂｉ酸化物」とは、Ｂｉを含む酸化物をいい、Ｂｉの他に、ナシコン型のリン酸化合物を構成する金属元素を含んでいてもよい。Ｂｉ窒化物およびＢｉ硫化物においても同様である。
【００５５】
中でも、Ｂｉ酸化物が好ましい。この場合、非晶質またはナシコン型のリン酸化合物およびＢｉ金属を大気雰囲気等の酸化性雰囲気で焼成することによって、非晶質またはナシコン型のリン酸化合物を焼結させるとともに、活物質材料としてＢｉ酸化物を生成させることができ、さらには非晶質またはナシコン型のリン酸化合物およびＢｉ酸化物の界面を接合させることができる。その結果、放電特性の良好な電池用焼結体とすることができる。
【００５６】
Ｂｉ酸化物としては、Ｌｉイオンを吸蔵することができるものであれば特に限定されるものではなく、例えばＢｉ１２ＧｅＯ２０、Ｂｉ２Ｏ３、Ｂｉ２Ｓｎ２Ｏ７、Ｂｉ４Ｔｉ３Ｏ１２、Ｂｉ４Ｚｒ３Ｏ１２等が挙げられる。また、Ｂｉ酸化物は、例えば一般式（３）Ｂｉｙ１Ｍ３ｙ２Ｏｙ３（式（３）中、Ｍ３はＴｉ、ＧｅおよびＺｒからなる群から選択される少なくとも１種であり、０＜ｙ１、０≦ｙ２、０＜ｙ３である。）で表される酸化物であることが好ましい。上記Ｍ３の金属は、上記の中でも、ＧｅおよびＴｉからなる群から選択される少なくとも１種であることが好ましく、Ｇｅがより好ましい。また、上記ｙ２は、０または１であることが好ましい。特に、Ｂｉ１２ＧｅＯ２０およびＢｉ２Ｏ３が好ましい。これらのＢｉ酸化物は体積理論容量が大きいからである。また、これらの酸化物は、１種単独で用いてもよく、２種以上を用いてもよい。
【００５７】
また、Ｂｉ硫化物としては、Ｌｉイオンを吸蔵することができるものであれば特に限定されるものではなく、例えばＢｉ２Ｓ３等が挙げられる。
【００５８】
焼結前の活物質材料または活物質前駆体の形状は、例えば粉状であり、その平均粒径は、０．１μｍ〜１８０μｍの範囲内であることが好ましい。上記平均粒径が大きすぎると、均一な電池用焼結体を得ることが困難になる可能性があり、上記平均粒径が小さすぎると、活物質材料の作製が困難になる可能性があるからである。
【００５９】
本実施態様における活物質材料は、正極活物質として用いてもよく負極活物質として用いてもよい。
【００６０】
（２）固体電解質材料
本実施態様における固体電解質材料は、ナシコン型のリン酸化合物である。なお、ナシコン型のリン酸化合物については、上記第１実施態様と同様であるので、ここでの説明は省略する。
【００６１】
（３）電池用焼結体
本実施態様に係る電池用焼結体において、電池用焼結体の構造、固体電解質層における固体電解質材料の含有量、活物質層における活物質材料の含有量、固体電解質層および活物質層の厚さおよび空隙率、電池用焼結体の形状等については、上記第１実施態様と同様であるので、ここでの説明は省略する。
【００６２】
本実施態様の電池用焼結体の製造方法としては、固体電解質材料としてのナシコン型のリン酸化合物と、活物質材料としてのＢｉ化合物とを有する電池用焼結体が得られる方法であれば特に限定されるものではなく、Ｂｉ化合物の種類に応じて適宜選択される。例えばＢｉ化合物がＢｉ酸化物である場合、詳しくは後述の「Ｃ．電池用焼結体の製造方法  ２．第４実施態様」に記載するので、ここでの説明は省略する。
【００６３】
Ｂ．全固体リチウム電池
本発明の全固体リチウム電池は、上述の電池用焼結体を有することを特徴とするものである。
【００６４】
図３は、本発明の全固体リチウム電池の一例を概念的に示す断面図である。図３における全固体リチウム電池３０は、正極活物質層３１と、負極活物質層３３と、正極活物質層３１および負極活物質層３３の間に形成された固体電解質層３２とを有する。本発明の全固体リチウム電池において、例えば図１に示したように、電池用焼結体が固体電解質層２および活物質層４の積層体５である場合、この活物質層４は、図３における正極活物質層３１であってもよく、負極活物質層３３であってもよい。同様に、図２に例示したように、電池用焼結体が活物質層６である場合、この活物質層６は、図３における正極活物質層３１であってもよく、負極活物質層３３であってもよい。
【００６５】
本発明によれば、上述の電池用焼結体を用いることにより、高容量の全固体リチウム電池とすることができる。
以下、本発明の全固体リチウム電池について、構成ごとに説明する。
【００６６】
１．正極活物質層
本発明における正極活物質層は、少なくとも正極活物質を含有する層であり、必要に応じて、導電化材、固体電解質材料および結着材の少なくとも一つを含有していてもよい。
上述の電池用焼結体の活物質材料を負極活物質として用いる場合には、正極活物質として、例えばＬｉＣｏＯ２、ＬｉＭｎＯ２、Ｌｉ２ＮｉＭｎ３Ｏ８、ＬｉＶＯ２、ＬｉＣｒＯ２、ＬｉＦｅＰＯ４、ＬｉＣｏＰＯ４、ＬｉＮｉＯ２、ＬｉＮｉ１／３Ｃｏ１／３Ｍｎ１／３Ｏ２等を用いることができる。
【００６７】
本発明における正極活物質層は、さらに導電化材を含有していてもよい。導電化材の添加により、正極活物質層の導電性を向上させることができる。導電化材としては、例えばアセチレンブラック、ケッチェンブラック、カーボンファイバー等を挙げることができる。
また、正極活物質層は、さらに固体電解質材料を含有していてもよい。固体電解質材料の添加により、正極活物質層のＬｉイオン伝導性を向上させることができる。固体電解質材料としては、例えば酸化物固体電解質材料および硫化物固体電解質材料等を挙げることができる。
また、正極活物質層は、さらに結着材を含有していてもよい。結着材としては、例えば、ポリテトラフルオロエチレン（ＰＴＦＥ）等のフッ素含有結着材等を挙げることができる。正極活物質層の厚さは、例えば０．１μｍ〜１０００μｍの範囲内であることが好ましい。
【００６８】
２．負極活物質層
本発明における負極活物質層は、少なくとも負極活物質を含有する層であり、必要に応じて、導電化材、固体電解質材料および結着材の少なくとも一つを含有していてもよい。
上述の電池用焼結体の活物質材料を正極活物質として用いる場合には、負極活物質として、例えば金属活物質およびカーボン活物質を挙げることができる。金属活物質としては、例えばＩｎ、Ａｌ、ＳｉおよびＳｎ等を挙げることができる。一方、カーボン活物質としては、例えばメソカーボンマイクロビーズ（ＭＣＭＢ）、高配向性グラファイト（ＨＯＰＧ）、ハードカーボン、ソフトカーボン等を挙げることができる。
【００６９】
なお、負極活物質層に用いられる、導電化材、固体電解質材料および結着材については、上述した正極活物質層における場合と同様である。また、負極活物質層の厚さは、例えば０．１μｍ〜１０００μｍの範囲内であることが好ましい。
【００７０】
３．固体電解質層
本発明における固体電解質層は、固体電解質材料を含有するものであり、必要に応じて結着材を含有していてもよい。上述の電池用焼結体が活物質層である場合（上述の図２の場合）には、固体電解質層には、Ｌｉイオン伝導性を有する任意の固体電解質材料を用いることができる。固体電解質材料としては、例えば酸化物固体電解質材料および硫化物固体電解質材料等を挙げることができる。
【００７１】
なお、固体電解質層に用いられる結着材については、上述の正極活物質層における場合と同様である。また、固体電解質層の厚さは、例えば０．１μｍ〜１０００μｍの範囲内であることが好ましい。
【００７２】
４．その他の構成
本発明の全固体リチウム電池は、上述した正極活物質層、負極活物質層および固体電解質層を少なくとも有するものであり、さらに通常は正極活物質層および負極活物質層の集電を行う集電体を有する。正極活物質層の集電を行う正極集電体の材料としては、例えばＳＵＳ、アルミニウム、ニッケル、鉄、チタンおよびカーボン等を挙げることができ、中でもＳＵＳが好ましい。一方、負極活物質層の集電を行う負極集電体の材料としては、例えばＳＵＳ、銅、ニッケルおよびカーボン等を挙げることができ、中でもＳＵＳが好ましい。また、正極集電体および負極集電体の厚さや形状等については、全固体リチウム電池の用途等に応じて適宜選択することが好ましい。また、本発明に用いられる電池ケースには、一般的な全固体リチウム電池の電池ケースを用いることができる。電池ケースとしては、例えばＳＵＳ製電池ケース等を挙げることができる。全固体リチウム電池は、集電体の一方の面に正極活物質層を形成し、他方の面に負極活物質層を形成した電極、いわゆるバイポーラ電極の構成を採ってもよい。バイポーラ電極の構成を採ることによって、高容量化および高出力化が可能になる。
【００７３】
５．全固体リチウム電池
本発明の全固体リチウム電池は、正極活物質層、負極活物質層および固体電解質層の少なくとも１層が電池用焼結体であればよく、上記のうち２層が電池用焼結体であってもよく、上記の全てが電池用焼結体であってもよい。
【００７４】
また、本発明の全固体リチウム電池は、一次電池であってもよく、二次電池であってもよいが、中でも二次電池であることが好ましい。繰り返し充放電でき、例えば車載用電池として有用だからである。本発明の全固体リチウム電池の形状としては、例えば、コイン型、ラミネート型、円筒型および角型等を挙げることができる。
また、本発明の全固体リチウム電池の製造方法は、上述した全固体リチウム電池を得ることができる方法であれば特に限定されるものではない。
【００７５】
Ｃ．電池用焼結体の製造方法
本発明の電池用焼結体の製造方法は、二つの実施態様を有する。以下、各実施態様に分けて説明する。
【００７６】
１．第３実施態様
本実施態様の電池用焼結体の製造方法は、固体電解質材料としての非晶質リン酸化合物およびナシコン型のリン酸化合物のいずれか一方と、活物質材料としてのＢｉ金属とを含む中間体を準備する中間体準備工程と、不活性雰囲気下、上記非晶質リン酸化合物または上記ナシコン型のリン酸化合物の焼結開始温度以上の温度で、上記中間体を焼成する焼成工程とを有することを特徴とする。
【００７７】
図４は、本実施態様の電池用焼結体の製造方法の一例を概念的に表す断面図である。図４においては、まず、固体電解質材料１１を含む固体電解質層１２と、活物質材料１３を含む活物質層１４とを備える積層体１５（中間体）を準備する（図４（ａ））。その後、不活性雰囲気下、所定の温度で、積層体１５を焼成することで、電池用焼結体である積層体５を得ることができる（図４（ｂ））。
図５は、本実施態様の電池用焼結体の製造方法の他の例を概念的に表す断面図である。図５においては、まず、固体電解質材料１１および活物質材料１３を含む活物質層１６（中間体）を準備する（図５（ａ））。その後、不活性雰囲気下、所定の温度で、活物質層１６を焼成することで、電池用焼結体である活物質層６を得ることができる（図５（ｂ））。
【００７８】
本実施態様によれば、Ｂｉ金属は従来の一般的な負極活物質や正極活物質に対して体積理論容量が大きいことから、活物質材料としてＢｉ金属を用いることにより、高容量の電池用焼結体を得ることができる。
【００７９】
また本実施態様によれば、非晶質リン酸化合物およびナシコン型のリン酸化合物のいずれか一方とＢｉ金属とを所定の条件で焼成することにより、ナシコン型のリン酸化合物とＢｉ金属との界面に異相を有しない電池用焼結体を得ることができる。この電池用焼結体では、上記界面に異相が存在しないため、イオンは良好に移動することができる。すなわち、本実施態様に係る電池用焼結体の製造方法により、焼結に伴う充放電特性の低下が抑制された電池用焼結体を得ることができる。
【００８０】
本実施態様に係る電池用焼結体の製造方法のメカニズムを推定すると、ナシコン型のリン酸化合物を用いた場合、中間体の焼結時にはナシコン型のリン酸化合物およびＢｉ金属の結晶構造が変化しないと考えられる。また、非晶質リン酸化合物を用いた場合、中間体の焼結時に、非晶質リン酸化合物が結晶化し、その後はナシコン型のリン酸化合物およびＢｉ金属の結晶構造が変化しないと考えられる。このため、ナシコン型のリン酸化合物とＢｉ金属との界面に異相を有さない電池用焼結体が得られるものと推量される。
【００８１】
以下、本実施態様の電池用焼結体の製造方法における各工程について説明する。
【００８２】
（１）中間体準備工程
本実施態様における中間体準備工程は、固体電解質材料としての非晶質リン酸化合物およびナシコン型のリン酸化合物のいずれか一方と、活物質材料としてのＢｉ金属とを含む中間体を準備する工程である。
【００８３】
中間体に含まれる固体電解質材料の組成や形状等については、上記「Ａ．電池用焼結体  １．第１実施態様」の項に記載した内容と同様である。本実施態様においては、中間体に含まれる固体電解質材料として、ナシコン型のリン酸化合物のみならず、非晶質リン酸化合物を用いることができる。特に、中間体に含まれる固体電解質材料は、Ｌｉ１．５Ａｌ０．５Ｇｅ１．５（ＰＯ４）３であることが好ましい。
【００８４】
中間体に含まれる活物質材料の形状等については、上記「Ａ．電池用焼結体  １．第１実施態様」の項に記載した内容と同様である。
【００８５】
中間体の構造は、目的とする電池用焼結体の構造に応じて異なるものである。例えば、図４（ｂ）のように、積層体である電池用焼結体を得る場合には、積層体の中間体を準備する。中間体を構成する固体電解質層および活物質層は、それぞれペレット状であることが好ましい。また、固体電解質層を形成するための粉末材料と、活物質層を形成するための粉末材料とを同時にペレット化したものであってもよい。一方、図５（ｂ）のように、活物質層である電池用焼結体を得る場合には、活物質層の中間体を準備する。中間体を構成する活物質層は、ペレット状であることが好ましい。
【００８６】
（２）焼成工程
本実施態様における焼成工程は、不活性雰囲気下、上記非晶質リン酸化合物または上記ナシコン型のリン酸化合物の焼結開始温度以上の温度で、上記中間体を焼成する工程である。
【００８７】
中間体を焼成する際の雰囲気は、不活性雰囲気であればよく、例えば、アルゴン雰囲気、窒素雰囲気等を挙げることができる。
【００８８】
中間体を焼成する際の焼成温度は、非晶質リン酸化合物またはナシコン型のリン酸化合物の焼結開始温度以上の温度とする。焼成温度が低すぎると、十分に焼結が進行しない可能性がある。
なお、本実施態様において「焼結開始温度」とは、不活性雰囲気下での焼結開始温度をいう。焼結開始温度は、熱膨張計で収縮が開始する温度を測定することにより求められる。
また、焼結が十分に進行したか否かは、例えば、焼結体の表面にセロテープ（登録商標）を貼り付けて、はがした時に焼結体の成分が転写されるか否かにより判断することができる。はがしたセロテープ（登録商標）に焼結体の成分が転写されると、焼結が十分に進行していないと判断することができる。また、焼結が十分に進行したか否かは、焼成後の部材が、圧粉処理では到達できない密度（充填率、空隙率）を有しているか否かでも判断することができる。
【００８９】
中でも、中間体に含まれる固体電解質材料として非晶質リン酸化合物を用いる場合であって、非晶質リン酸化合物のＬｉイオン伝導率が比較的低い場合には、焼成温度は、非晶質リン酸化合物の結晶化温度以上であることが好ましい。具体的には、固体電解質材料が一般式（２）Ｌｉ１＋ｘＡｌｘＧｅ２−ｘ（ＰＯ４）３（式（２）中、０≦ｘ≦２である。）で表される化合物である場合、焼成温度は、非晶質リン酸化合物の結晶化温度以上であることが好ましい。固体電解質材料の結晶性を高め、Ｌｉイオン伝導性を向上させることができるからである。
一方、中間体に含まれる固体電解質材料として非晶質リン酸化合物を用いる場合であっても、非晶質リン酸化合物のＬｉイオン伝導率が比較的高い場合には、焼成温度は非晶質リン酸化合物の結晶化温度より低くても構わない。
なお、本実施態様において「結晶化温度」とは、不活性雰囲気下での結晶化温度をいう。結晶化温度は、示差熱分析装置（ＤＴＡ）により測定されるものであり、その測定条件は昇温速度：１０℃／ｍｉｎであり、得られた発熱ピークにより定義されるものである。
【００９０】
具体的に、固体電解質材料が一般式（２）Ｌｉ１＋ｘＡｌｘＧｅ２−ｘ（ＰＯ４）３（式（２）中、０≦ｘ≦２である。）で表される化合物である場合、不活性雰囲気下でのＬｉ１．５Ａｌ０．５Ｇｅ１．５（ＰＯ４）３の焼結開始温度は５４０℃であることから、焼成温度は５５０℃以上であることが好ましい。また、後述の実施例に記載するように、不活性雰囲気下でのＬｉ１．５Ａｌ０．５Ｇｅ１．５（ＰＯ４）３の結晶化温度は５７０℃であることから、焼成温度は６００℃以上であることがより好ましい。
【００９１】
また、焼成温度が高いほど、固体電解質材料の結晶性を高めＬｉイオン伝導性を向上させることができるが、焼成温度が高すぎると、固体電解質材料と活物質材料との界面に異相が生じるおそれがある。そのため、焼成温度は、固体電解質材料と活物質材料との界面に異相が生じない温度、すなわち、固体電解質材料と活物質材料との界面には、Ｘ線回折法により分析したときに固体電解質材料の成分および活物質材料の成分以外の成分が検出されない温度であることが好ましい。なお、特殊な電気炉を必要としない焼成温度の範囲であれば、異相が生じることはない。具体的に、焼成温度は７００℃以下であることが好ましい。７００℃以下であれば、特殊な電気炉を必要とせず、さらに炉内の均熱ゾーンを広く確保できるために試料に熱が均一に伝わりやすいからである。
【００９２】
なお、固体電解質材料と活物質材料との界面には、Ｘ線回折法により分析したときに固体電解質材料の成分および活物質材料の成分以外の成分が検出されない温度については、得られた電池用焼結体に対してＸＲＤ測定を行い、得られたピークの同定を行うことで決定する。
【００９３】
また、中間体を焼成する焼成時間は、所望の電池用焼結体を得ることができれば特に限定されるものではない。中間体を焼成する方法としては、例えば焼成炉を用いる方法を挙げることができる。
【００９４】
２．第４実施態様
本実施態様の電池用焼結体の製造方法は、固体電解質材料としての非晶質リン酸化合物およびナシコン型のリン酸化合物のいずれか一方と、活物質前駆体としてのＢｉ金属とを含む中間体を準備する中間体準備工程と、酸化性雰囲気下、上記非晶質リン酸化合物または上記ナシコン型のリン酸化合物の焼結開始温度以上の温度で、上記中間体を焼成し、活物質材料としてのＢｉ酸化物を生成する焼成工程とを有することを特徴とする。
【００９５】
図６は、本実施態様の電池用焼結体の製造方法の一例を概念的に表す断面図である。図６においては、まず、固体電解質材料２１を含む固体電解質層２２と、活物質前駆体２３を含む活物質前駆体層２４とを備える積層体２５（中間体）を準備する（図６（ａ））。その後、酸化性雰囲気下、所定の温度で、積層体２５を焼成することで、電池用焼結体である積層体５を得ることができる（図６（ｂ））。
図７は、本実施態様の電池用焼結体の製造方法の他の例を概念的に表す断面図である。図７においては、まず、固体電解質材料２１および活物質前駆体２３を含む活物質前駆体層２６（中間体）を準備する（図７（ａ））。その後、酸化性雰囲気下、所定の温度で、活物質前駆体層２６を焼成することで、電池用焼結体である活物質層６を得ることができる（図７（ｂ））。
【００９６】
本実施態様においては、非晶質リン酸化合物およびナシコン型のリン酸化合物のいずれか一方とＢｉ金属とを所定の条件で焼成することにより、非晶質またはナシコン型のリン酸化合物を焼結させるとともに、活物質材料としてのＢｉ酸化物を生成させることができ、さらには非晶質またはナシコン型のリン酸化合物およびＢｉ酸化物の界面を接合させることができる。Ｂｉ酸化物は従来の一般的な負極活物質や正極活物質に対して体積理論容量が大きいことから活物質材料として用いることができ、高容量の電池用焼結体を得ることができる。このため、放電特性に優れる電池用焼結体を得ることができる。
【００９７】
以下、本実施態様の電池用焼結体の製造方法における各工程について説明する。
【００９８】
（１）中間体準備工程
本実施態様における中間体準備工程は、固体電解質材料としての非晶質リン酸化合物およびナシコン型のリン酸化合物のいずれか一方と、活物質前駆体としてのＢｉ金属とを含む中間体を準備する工程である。
【００９９】
中間体に含まれる固体電解質材料の組成や形状等については、上記「Ａ．電池用焼結体  １．第１実施態様」の項に記載した内容と同様である。本実施態様においては、中間体に含まれる固体電解質材料として、ナシコン型のリン酸化合物のみならず、非晶質リン酸化合物を用いることができる。特に、中間体に含まれる固体電解質材料は、Ｌｉ１．５Ａｌ０．５Ｇｅ１．５（ＰＯ４）３であることが好ましい。
【０１００】
中間体に含まれる活物質前駆体の形状等については、上記「Ａ．電池用焼結体  ２．第２実施態様  （１）活物質材料」の項に記載した内容と同様である。
【０１０１】
中間体の構造は、目的とする電池用焼結体の構造に応じて異なるものである。例えば、図６（ｂ）のように、積層体である電池用焼結体を得る場合には、積層体の中間体を準備する。中間体を構成する固体電解質層および活物質前駆体層は、それぞれペレット状であることが好ましい。また、固体電解質層を形成するための粉末材料と、活物質前駆体層を形成するための粉末材料とを同時にペレット化したものであってもよい。一方、図７（ｂ）のように、活物質層である電池用焼結体を得る場合には、活物質前駆体層の中間体を準備する。中間体を構成する活物質前駆体層は、ペレット状であることが好ましい。
【０１０２】
（２）焼成工程
本実施態様における焼成工程は、酸化性雰囲気下、上記非晶質リン酸化合物または上記ナシコン型のリン酸化合物の焼結開始温度以上の温度で、上記中間体を焼成し、活物質材料としてのＢｉ酸化物を生成する工程である。
【０１０３】
中間体を焼成する際の雰囲気は、酸化性雰囲気であり、酸素を含む雰囲気であればよく、例えば、大気雰囲気等を挙げることができる。
【０１０４】
中間体を焼成する際の焼成温度は、非晶質リン酸化合物またはナシコン型のリン酸化合物の焼結開始温度以上の温度とする。焼成温度が低すぎると、十分に焼結が進行しない可能性がある。また、活物質材料としてのＢｉ酸化物の生成が十分に進行しない可能性もある。
なお、本実施態様において「焼結開始温度」とは、酸化性雰囲気下での焼結開始温度をいう。焼結開始温度は、熱膨張計で収縮が開始する温度を測定することにより求められる。
また、焼結が十分に進行したか否かについては、上記第３実施態様に記載した方法により判断することができる。
【０１０５】
中でも、中間体に含まれる固体電解質材料として非晶質リン酸化合物を用いる場合であって、非晶質リン酸化合物のＬｉイオン伝導率が比較的低い場合、焼成温度は、非晶質リン酸化合物の結晶化温度以上であることが好ましい。具体的には、固体電解質材料が一般式（２）Ｌｉ１＋ｘＡｌｘＧｅ２−ｘ（ＰＯ４）３（式（２）中、０≦ｘ≦２である。）で表される化合物である場合、焼成温度は、非晶質リン酸化合物の結晶化温度以上であることが好ましい。固体電解質材料の結晶性を高め、Ｌｉイオン伝導性を向上させることができるからである。
なお、本実施態様において「結晶化温度」とは、酸化性雰囲気下での結晶化温度をいう。結晶化温度は、示差熱分析装置（ＤＴＡ）により測定されるものであり、その測定条件は昇温速度：１０℃／ｍｉｎであり、得られた発熱ピークにより定義されるものである。
【０１０６】
具体的に、固体電解質材料が一般式（２）Ｌｉ１＋ｘＡｌｘＧｅ２−ｘ（ＰＯ４）３（式（２）中、０≦ｘ≦２である。）で表される化合物である場合、酸化性雰囲気下でのＬｉ１．５Ａｌ０．５Ｇｅ１．５（ＰＯ４）３の焼結開始温度は５４０℃であることから、焼成温度は５５０℃以上であることが好ましい。また、酸化性雰囲気下でのＬｉ１．５Ａｌ０．５Ｇｅ１．５（ＰＯ４）３の結晶化温度は５９５℃であることから、焼成温度は６００℃以上であることがより好ましい。
【０１０７】
また、焼成温度が高いほど、固体電解質材料の結晶性を高めＬｉイオン伝導性を向上させることができるが、焼成温度は、具体的に７００℃以下であることが好ましい。７００℃以下であれば、特殊な電気炉を必要とせず、さらに炉内の均熱ゾーンを広く確保できるために試料に熱が均一に伝わりやすいからである。
【０１０８】
また、中間体を焼成する焼成時間は、所望の電池用焼結体を得ることができれば特に限定されるものではない。中間体を焼成する方法としては、例えば焼成炉を用いる方法を挙げることができる。
【０１０９】
焼成工程にて生成されるＢｉ酸化物は、活物質材料として用いられるものである。活物質材料としてのＢｉ酸化物については、上記「Ａ．電池用焼結体  ２．第２実施態様」の項に記載したものと同様である。
【０１１０】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１１１】
以下に実施例を示して本発明をさらに具体的に説明する。
【０１１２】
［実施例１−１］
非晶質リン酸化合物としてガラス状のＬｉ１．５Ａｌ０．５Ｇｅ１．５（ＰＯ４）３（ホソカワミクロン社製、ＬＡＧＰ）と、Ｂｉ金属（高純度化学製）とを用意した。これらを体積比５０／５０で乳鉢により混合し、得られた混合物をプレスし、φ１３ｍｍのペレットを作製した。次に、ペレットを、Ａｒ雰囲気、６００℃、２時間の条件で焼成し、電池用焼結体を得た。
【０１１３】
［実施例１−２］
焼成温度を５５０℃に変更したこと以外は、実施例１−１と同様にして電池用焼結体を得た。
【０１１４】
［実施例１−３］
焼成温度を９００℃に変更したこと以外は、実施例１−１と同様にして電池用焼結体を得た。
【０１１５】
［比較例１］
焼成温度を５００℃に変更したこと以外は、実施例１−１と同様にして電池用焼結体を得た。
【０１１６】
［評価１］
（熱分析）
実施例１−１〜１−３および比較例１で用いたガラス状のＬＡＧＰとＢｉ金属とを含む混合物について、Ａｒ雰囲気下で、示差熱・熱重量同時測定（ＴＧ−ＤＴＡ）を行った。ＤＴＡ曲線を図８に示す。図８に示されるように、２７２℃付近にＢｉの溶融による吸熱ピーク、５７０℃付近にＬＡＧＰの結晶化による発熱ピークが確認された。また、ＴＧ曲線から、ＬＡＧＰとＢｉが７００℃まで反応しないことが確認された。
【０１１７】
（Ｘ線回折測定）
実施例１−１〜１−３および比較例１で得られた電池用焼結体を、乳鉢で粉砕し、Ｘ線回折（ＸＲＤ）測定を行った。ＸＲＤ測定には、リガク製ＲＩＮＴ  ＵｌｔｉｍａIIIを用い、ＣｕＫα線を用いた。その結果を下記表１および図９（ａ）、（ｂ）に示す。
下記表１に示されるように、非晶質Ｌｉ１．５Ａｌ０．５Ｇｅ１．５（ＰＯ４）３とＢｉ金属とを不活性雰囲気下で焼成する場合、少なくとも５５０℃以上で焼成することにより、Ｌｉ１．５Ａｌ０．５Ｇｅ１．５（ＰＯ４）３の成分およびＢｉ金属の成分以外の成分が検出されないことが示された。なお、５００℃で焼成した場合は、ＬＡＧＰの焼結が進行せず、焼結体ではなかった。
【０１１８】
図９（ａ）は、実施例１−３で得られた電池用焼結体のＸＲＤ測定の結果であり、図９（ｂ）は、実施例１−１で得られた電池用焼結体のＸＲＤ測定の結果である。図９（ａ）、（ｂ）ではいずれも、Ｌｉ１．５Ａｌ０．５Ｇｅ１．５（ＰＯ４）３およびＢｉ以外のピークは確認されなかった。
【０１１９】
（電気化学測定）
実施例１−１〜１−３で得られた電池用焼結体を用いて、評価用電池を作製した。すなわち、電池用焼結体を乳鉢で粉砕し、電池用焼結体：ＰＶｄＦ＝９５：５の重量比で混合したものを電極として用い、対極としてＬｉ金属を用い、電解質としてＥＣ：ＤＥＣ＝１：２の体積比で混合した溶媒にＬｉＰＦ６を１ｍｏｌ／Ｌで溶解させたものを用いて、評価用電池を作成した。
これらの評価用電池に対して、電位走査範囲０．６Ｖ〜２．０Ｖ（Ｖｓ．Ｌｉ／Ｌｉ＋）の条件でサイクリックボルタンメトリー（ＣＶ）測定を行った。その結果を下記表１および図１０に示す。
図１０は、実施例１−１の電池用焼結体を用いた評価用電池のサイクリックボルタモグラムである。図１０に示されるように、実施例１−１で得られた電池用焼結体は、０．８Ｖ（Ｂｉ金属の充放電電位）で充放電可能であり、全固体リチウム電池に有用であることが確認された。
【０１２０】
【表１】
2014049198.tif 000003
【０１２１】
［実施例２］
非晶質リン酸化合物としてガラス状のＬｉ１．５Ａｌ０．５Ｇｅ１．５（ＰＯ４）３（ホソカワミクロン社製、ＬＡＧＰ）と、Ｂｉ金属（高純度化学製）とを用意した。これらを体積比５０／５０で乳鉢により混合し、得られた混合物をプレスし、φ１３ｍｍのペレットを作製した。次に、ペレットを、大気雰囲気、６００℃、２時間の条件で焼成し、電池用焼結体を得た。
【０１２２】
［比較例２−１］
焼成温度を５００℃に変更したこと以外は、実施例２と同様にして電池用焼結体を得た。
【０１２３】
［比較例２−２］
非晶質リン酸化合物としてガラス状のＬｉ１．５Ａｌ０．５Ｇｅ１．５（ＰＯ４）３（ホソカワミクロン社製、ＬＡＧＰ）と、ＬｉＣｏＯ２（日亜化学工業製）とを用意した。これらを体積比５０／５０で乳鉢により混合し、得られた混合物をプレスし、φ１３ｍｍのペレットを作製した。次に、ペレットを、大気雰囲気、６００℃、２時間の条件で焼成し、電池用焼結体を得た。
【０１２４】
［比較例２−３］
非晶質リン酸化合物としてガラス状のＬｉ１．５Ａｌ０．５Ｇｅ１．５（ＰＯ４）３（ホソカワミクロン社製、ＬＡＧＰ）と、Ｌｉ４Ｔｉ５Ｏ１２（石原産業製）とを用意した。これらを体積比５０／５０で乳鉢により混合し、得られた混合物をプレスし、φ１３ｍｍのペレットを作製した。次に、ペレットを、大気雰囲気、５５０℃、２時間の条件で焼成し、電池用焼結体を得た。
【０１２５】
［評価２］
（熱分析）
実施例２で用いたガラス状のＬＡＧＰとＢｉ金属とを含む混合物について、大気雰囲気下で、示差熱・熱重量同時測定（ＴＧ−ＤＴＡ）を行った。ＤＴＡ曲線を図１１に示す。図１１に示されるように、５９５℃付近にＬＡＧＰの結晶化による発熱ピークが確認された。
【０１２６】
（Ｘ線回折測定）
実施例２および比較例２−１〜２−３で得られた電池用焼結体を、乳鉢で粉砕し、Ｘ線回折（ＸＲＤ）測定を行った。ＸＲＤ測定には、リガク製ＲＩＮＴ  ＵｌｔｉｍａIIIを用い、ＣｕＫα線を用いた。その結果を下記表２および図１２に示す。
下記表２に示されるように、非晶質Ｌｉ１．５Ａｌ０．５Ｇｅ１．５（ＰＯ４）３とＢｉ金属とを酸化性雰囲気下で焼成する場合、少なくとも６００℃以上で焼成することにより、ＬＡＧＰの焼結が進行し、かつ、活物質としてＢｉ１２ＧｅＯ２０およびＢｉ２Ｏ３が生成し、焼結体が得られることが示された。なお、５００℃で焼成した場合は、ＬＡＧＰの焼結が進行せず、焼結体ではなかった。
【０１２７】
図１２は、実施例２で得られた電池用焼結体のＸＲＤ測定の結果である。図１２では、Ｌｉ１．５Ａｌ０．５Ｇｅ１．５（ＰＯ４）３、Ｂｉ１２ＧｅＯ２０およびＢｉ２Ｏ３のピークが確認された。
【０１２８】
（充放電特性）
実施例２および比較例２−２〜２−３で得られた電池用焼結体を用いて、実施例１−１と同様に評価用電池を作製した。
これらの評価用電池に対して、電流：０．２ｍＡ、電圧範囲：開回路電圧から１．０Ｖまで、の条件で充放電を行った。その結果を下記表２および図１２〜図１４に示す。
図１３〜図１５はそれぞれ、実施例２、比較例２−２および比較例２−３の電池用焼結体を用いた評価用電池の充放電特性を示す。図１３に示されるように、実施例２で得られた電池用焼結体は、Ｌｉ金属に対し１．７Ｖ〜１．４Ｖ付近で理論容量の半分程度の放電が可能であることが確認された。なお、体積理論容量が大きいため、半分程度の容量でも利点がある。また、実施例２で得られた電池用焼結体は、不可逆（充電不可）であるため、一次電池として利用可能である。また、図１４に示されるように、比較例２−２で得られた電池用焼結体は充放電不可であった。また、図１５に示されるように、比較例２−３で得られた電池用焼結体は、放電可能であるが、実施例２と比較して質量容量密度が低く、体積容量密度も低かった（Ｌｉ４Ｔｉ５Ｏ１２の密度３．４８ｇ／ｃｃ）。
【０１２９】
【表２】
2014049198.tif 000004
【符号の説明】
【０１３０】
１、１１、２１  …  固体電解質材料
２、１２、３２  …  固体電解質層
３、１３  …  活物質材料
４、６、１４、１６  …  活物質層
５、１５、２５  …  積層体
２３  …  活物質前駆体
２６  …  活物質前駆体層
３０  …  全固体リチウム電池
３１  …  正極活物質層
３３  …  負極活物質層
【図１】
2014049198.tif 000005
【図２】
2014049198.tif 000006
【図３】
2014049198.tif 000007
【図４】
2014049198.tif 000008
【図５】
2014049198.tif 000009
【図６】
2014049198.tif 000010
【図７】
2014049198.tif 000011
【図８】
2014049198.tif 000012
【図９】
2014049198.tif 000013
【図１０】
2014049198.tif 000014
【図１１】
2014049198.tif 000015
【図１２】
2014049198.tif 000016
【図１３】
2014049198.tif 000017
【図１４】
2014049198.tif 000018
【図１５】
2014049198.tif 000019